【手続補正書】
【提出日】平成18年7月12日(2006.7.12)
【手続補正１】
【補正対象書類名】特許請求の範囲
【補正対象項目名】全文
【補正方法】変更
【補正の内容】
【特許請求の範囲】
【請求項１】
溶融粘度を低下させたポリアミド成形組成物であって、重量パーセントで表して、約
（ａ）２５〜９０％のポリアミドまたはポリアミドブレンド物；
（ｂ）５〜６０％の無機充填剤または強化材；
（ｃ）約０．１〜１０％の、ＳＳＧが約２．２２５未満の非溶融加工性フルオロポリマー粒子であって、前記フルオロポリマー粒子が、高分子量のポリテトラフルオロエチレンのコアと、より低分子量のポリテトラフルオロエチレンまたは変性ポリテトラフルオロエチレンのシェルとを含む粒子；
（ｄ）５〜３５％の難燃添加剤（５０〜７０％の臭素または塩素を含む）；および
（ｅ）１〜１０％の難燃性相乗剤
を含むことを特徴とする組成物。
【請求項２】
請求項１に記載の組成物から形成される物品。
【手続補正２】
【補正対象書類名】明細書
【補正対象項目名】００５５
【補正方法】変更
【補正の内容】
【００５５】
追加のポリマーが、４０重量パーセントまでの量で存在していてもよい。それに適したポリマーとしては、たとえばフェノール樹脂やポリ（フェニレンオキシド）が挙げられるが、これらに限定される訳ではない。
以下に本明細書に記載の発明について列記する。
１．  溶融粘度を低下させたポリアミド成形組成物であって、重量パーセントで表して、約
（ａ）２５〜９０％のポリアミドまたはポリアミドブレンド物；
（ｂ）５〜６０％の無機充填剤または強化材；
（ｃ）約０．１〜１０％の、ＳＳＧが約２．２２５未満の非溶融加工性フルオロポリマー粒子であって、前記フルオロポリマー粒子が、高分子量のポリテトラフルオロエチレンのコアと、より低分子量のポリテトラフルオロエチレンまたは変性ポリテトラフルオロエチレンのシェルとを含む粒子；
（ｄ）５〜３５％の難燃添加剤（５０〜７０％の臭素または塩素を含む）；および
（ｅ）１〜１０％の難燃性相乗剤
を含むことを特徴とする組成物。
２．  前記相乗剤が、三酸化アンチモン、五酸化アンチモン、アンチモン酸ナトリウムおよびホウ酸亜鉛から選択されることを特徴とする前記１．に記載の組成物。
３．  ２重量パーセントまでの離型剤をさらに含むことを特徴とする前記１．に記載の組成物。
４．  ２重量パーセントまでの熱安定剤またはＵＶ安定剤をさらに含むことを特徴とする前記１．に記載の組成物。
５．  前記１．に記載の組成物から形成される物品。
６．  前記非溶融加工性フルオロポリマー粒子（ｃ）が、水性媒体中で分散剤の存在下でテトラフルオロエチレンを重合させる工程を含むバッチ方法により製造され、その結果、約２．２２５未満のＳＳＧを有するフルオロポリマーが形成され、前記重合が、第１の量のフリーラジカル重合開始剤が添加される第１段階と、第２の量のフリーラジカル重合開始剤およびテロゲン性物質が添加される第２段階で実施され、前記第１の量の重合開始剤が、約１．２×１０１０Ｐａ・ｓよりも高い平均溶融クリープ粘度（ａｖｅｒａｇｅ  ｍｅｌｔ  ｃｒｅｅｐ  ｖｉｓｃｏｓｉｔｙ）を有するポリテトラフルオロエチレンを形成し、前記第２の量の重合開始剤が前記第１の量の少なくとも約１０倍であって、全テトラフルオロエチレンの約９５％が重合する前に添加され、前記第２の量の重合開始剤がポリテトラフルオロエチレンまたは変性ポリテトラフルオロエチレンを形成することを特徴とする前記１．に記載のポリアミド成形組成物。
７．  前記方法において、前記第１の量の重合開始剤が、約１．３×１０１０Ｐａ・ｓより高い平均溶融クリープ粘度を有するポリテトラフルオロエチレンを形成することを特徴とする前記６．に記載の組成物。
８．  前記方法において、前記第１の量の重合開始剤が、約１．５×１０１０Ｐａ・ｓより高い平均溶融クリープ粘度を有するポリテトラフルオロエチレンを形成することを特徴とする前記６．に記載の組成物。
９．  前記方法において、前記第１の量の重合開始剤が、全テトラフルオロエチレンの約３０％が重合する前に、約１．０×１０１０Ｐａ・ｓより高い平均溶融クリープ粘度を有するポリテトラフルオロエチレンを形成することを特徴とする前記６．に記載の組成物。
１０．  前記方法において、前記第２の量の重合開始剤が、約９×１０９Ｐａ・ｓより高く、かつ、前記コアのポリテトラフルオロエチレンの平均溶融クリープ粘度より低い平均溶融クリープ粘度を有するポリテトラフルオロエチレンまたは変性ポリテトラフルオロエチレンを形成することを特徴とする前記６．に記載の組成物。
１１．  前記方法において、前記第２の量の重合開始剤が、前記第１段階の間に形成されたポリテトラフルオロエチレンの平均溶融クリープ粘度よりも少なくとも０．１×１０１０Ｐａ・ｓ低い平均溶融クリープ粘度を有するポリテトラフルオロエチレンまたは変性ポリテトラフルオロエチレンを形成することを特徴とする前記６．に記載の組成物。
１２．  前記方法において、前記第２の量の重合開始剤が、前記第１段階の間に形成されたポリテトラフルオロエチレンの平均溶融クリープ粘度よりも少なくとも０．２×１０１０Ｐａ・ｓ低い平均溶融クリープ粘度を有するポリテトラフルオロエチレンまたは変性ポリテトラフルオロエチレンを形成することを特徴とする前記６．に記載の組成物。
１３．  前記方法において、前記第２の量の重合開始剤が、約９×１０９Ｐａ・ｓ〜約１．３×１０１０Ｐａ・ｓの平均溶融クリープ粘度を有するポリテトラフルオロエチレンまたは変性ポリテトラフルオロエチレンを形成することを特徴とする前記６．に記載の組成物。
１４．  前記方法において、前記第２の量の重合開始剤および前記テロゲン性物質が、全テトラフルオロエチレンの少なくとも約７０％が重合した時点で添加されることを特徴とする前記６．に記載の組成物。
１５．  前記フルオロポリマー粒子（ｃ）の前記コアのポリテトラフルオロエチレンの平均溶融クリープ粘度が約１．２×１０１０Ｐａ・ｓよりも高いことを特徴とする前記１．に記載の組成物。
１６．  前記フルオロポリマー粒子（ｃ）の前記コアのポリテトラフルオロエチレンの平均溶融クリープ粘度が約１．３×１０１０Ｐａ・ｓよりも高いことを特徴とする前記１．に記載の組成物。
１７．  前記フルオロポリマー粒子（ｃ）の前記コアのポリテトラフルオロエチレンの平均溶融クリープ粘度が約１．５×１０１０Ｐａ・ｓよりも高いことを特徴とする前記１．に記載の組成物。
１８．  前記フルオロポリマー粒子（ｃ）において、前記シェルのポリテトラフルオロエチレンまたは変性ポリテトラフルオロエチレンの平均溶融クリープ粘度が、約９×１０９Ｐａ・ｓより高く、かつ、前記コアのポリテトラフルオロエチレンの平均溶融クリープ粘度より低いことを特徴とする前記１．に記載の組成物。
１９．  前記フルオロポリマー粒子（ｃ）において、前記シェルのポリテトラフルオロエチレンまたは変性ポリテトラフルオロエチレンの平均溶融クリープ粘度が、前記コアのポリテトラフルオロエチレンの平均溶融クリープ粘度よりも少なくとも０．１×１０１０Ｐａ・ｓ低いことを特徴とする前記１．に記載の組成物。
２０．  前記フルオロポリマー粒子（ｃ）において、前記シェルのポリテトラフルオロエチレンまたは変性ポリテトラフルオロエチレンの平均溶融クリープ粘度が、前記コアのポリテトラフルオロエチレンの平均溶融クリープ粘度よりも少なくとも０．２×１０１０Ｐａ・ｓ低いことを特徴とする前記１．に記載の組成物。
２１．  前記フルオロポリマー粒子（ｃ）の前記シェルのポリテトラフルオロエチレンまたは変性ポリテトラフルオロエチレンの平均溶融クリープ粘度が、約９×１０９Ｐａ・ｓ〜約１．３×１０１０Ｐａ・ｓであることを特徴とする前記１．に記載の組成物。
２２．  前記フルオロポリマー粒子（ｃ）の前記シェルが、前記フルオロポリマー粒子の約５〜約３０重量％を占めることを特徴とする前記１．に記載の組成物。
２３．  前記フルオロポリマー粒子（ｃ）がフィブリル化されていることを特徴とする前記１．に記載の組成物。
２４．  前記フルオロポリマー粒子（ｃ）の前記シェルがポリテトラフルオロエチレンであることを特徴とする前記１．に記載の組成物。
２５．  前記フルオロポリマー粒子（ｃ）が約１．４×１０１０Ｐａ・ｓよりも高い溶融クリープ粘度を有することを特徴とする前記１．に記載の組成物。